(57)【要約】【課題】耐久性が高く、外力によるひずみが発生し難いプラスチック光学レンズないし眼鏡プラスチックレンズを提供する。【解決手段】プラスチック光学レンズ１の基材２上のハードコート層３を、物質量比で５０％以上となるＡ成分（一般式がＳｉ（ＯＲ１）４（Ｒ１は炭素数１以上８以下の炭化水素基、アルコキシアルキル基又はアシル基）で表される有機珪素化合物の加水分解物及び／又は部分縮合物の１種以上）と、Ｂ成分（一般式がＲ２Ｓｉ（ＯＲ３）３（Ｒ２は炭素数１以上６以下の炭化水素基、ビニル基、又はメタクリロキシ基、メルカプト基、アミノ基若しくはエポキシ基を有する有機基、Ｒ３は炭素数１以上８以下の炭化水素基、アルコキシアルキル基又はアシル基）で表される有機珪素化合物の加水分解物及び／又は部分縮合物の１種以上）を主成分として形成し、更に反射防止膜４をスパッタリング法によって形成する。【選択図】図１
2011081263.tif 000002
【特許請求の範囲】
【請求項１】
基材上にハードコート層と反射防止膜を有するプラスチック光学レンズであり、
前記ハードコート層は、下記のＡ成分及びＢ成分を含む有機珪素化合物の加水分解物及び／又は部分縮合物を主成分とするコーティング組成物であり、
前記有機珪素化合物は、Ａ成分の物質量比が５０％以上となるように調製され、
前記反射防止膜がスパッタリング法によって形成されていることを特徴とするプラスチック光学レンズ。
Ａ成分：一般式が
Ｓｉ（ＯＲ１）４
（Ｒ１は炭素数１以上８以下の炭化水素基、アルコキシアルキル基又はアシル基）
で表される有機珪素化合物の加水分解物及び／又は部分縮合物の１種以上。
Ｂ成分：一般式が
Ｒ２Ｓｉ（ＯＲ３）３
（Ｒ２は炭素数１以上６以下の炭化水素基、ビニル基、又はメタクリロキシ基、メルカプト基、アミノ基若しくはエポキシ基を有する有機基、Ｒ３は炭素数１以上８以下の炭化水素基、アルコキシアルキル基又はアシル基）
で表される有機珪素化合物の加水分解物及び／又は部分縮合物の１種以上。
【請求項２】
前記ハードコート層は、更に下記のＣ成分を含む有機珪素化合物の加水分解物及び／又は部分縮合物を主成分とするコーティング組成物であり、
前記有機珪素化合物は、Ｃ成分の物質量比が５％以下となるように調製されている
ことを特徴とする請求項１に記載のプラスチック光学レンズ。
Ｃ成分：一般式が
Ｒ４Ｒ５Ｓｉ（ＯＲ６）２
（Ｒ４は炭素数１から６の炭化水素基、ビニル基、又はメタクリロキシ基、メルカプト基、アミノ基若しくはエポキシ基を有する有機基、Ｒ５は炭素数１以上４以下の炭化水素基、Ｒ６は炭素数１以上８以下の炭化水素基、アルコキシアルキル基又はアシル基）
で表される有機珪素化合物の加水分解物及び／又は部分縮合物の１種以上。
【請求項３】
前記反射防止膜が珪素を含む化合物を積層させた多層膜である
ことを特徴とする請求項１又は請求項２に記載のプラスチック光学レンズ。
【請求項４】
前記多層膜の開始層が窒化珪素又は窒化珪素の混合物からなる高屈折率又は中屈折率物質であり、低屈折率物質が酸化珪素である
ことを特徴とする請求項３に記載のプラスチック光学レンズ。
【請求項５】
前記スパッタリング法がターゲット物質を珪素とする反応性マグネトロンスパッタリング法である
ことを特徴とする請求項１ないし請求項４の何れかに記載のプラスチック光学レンズ。
【請求項６】
前記ハードコート層は、更に金属酸化物コロイドを主成分に含むコーティング組成物である
ことを特徴とする請求項１ないし請求項５の何れかに記載のプラスチック光学レンズ。
【請求項７】
請求項１ないし請求項６の何れかに記載のプラスチック光学レンズにあって、前記基材が眼鏡プラスチックレンズ基材であることを特徴とする眼鏡プラスチックレンズ。
【発明の詳細な説明】
【技術分野】
【０００１】
本発明は、カメラレンズを始めとするプラスチック光学レンズに関し、又特に眼鏡プラスチックレンズに関する。
【背景技術】
【０００２】
プラスチック光学レンズの代表例である眼鏡プラスチックレンズでは、一般に表面上にハードコート層が形成されており、更にその上には複数の金属酸化物層を積層した反射防止膜が形成されている。これらのハードコート層や反射防止膜は、レンズ表面に位置するため、レンズを熱やキズ等から守るための保護膜としての機能も有している。
【０００３】
そこで従来、反射防止膜について、反射防止性能を維持しつつ保護機能を高める観点から、ハードコート層との密着性や反射防止膜自体の耐熱性を高めるため、反射防止膜をスパッタリング法により形成することが試みられている（特許文献１参照）。このようにスパッタリング法により形成すれば、反射防止膜の密度や硬度を向上することができ、もって優れた保護効果をもたらすことができる。又、反射防止膜について、スパッタリング法による形成と合わせて、窒化珪素を用いることで、硬度を向上して保護性能を向上することが提案されている（特許文献２，３参照）。
【先行技術文献】
【特許文献】
【０００４】
【特許文献１】特許第３９７５２４２号公報
【特許文献２】特開２００６−２６７５６１号公報
【特許文献３】特開２００８−２４１７４６号公報
【発明の概要】
【発明が解決しようとする課題】
【０００５】
反射防止膜をスパッタリング法により形成し、あるいは更に窒化珪素で形成すれば、硬度が増すことで保護性能を向上することができるものの、高硬度となるが故に柔軟性に劣ることとなり、物理的な外力が反射防止膜において緩和されず、ハードコート層に直接伝わってしまう。そのため、レンズの拭き上げ等により外力が加わると、ハードコート層にひずみが生じ、やがて波打つようなひずみが目視可能となってしまう。
【０００６】
そこで、請求項１，７に記載の発明は、反射防止機能や保護機能を備えながら、耐久性が高く、しかも外力によるひずみが発生し難いプラスチック光学レンズあるいは眼鏡プラスチックレンズを提供することを目的としたものである。
【課題を解決するための手段】
【０００７】
上記目的を達成するために、請求項１に記載の発明は、基材上にハードコート層と反射防止膜を有するプラスチック光学レンズであり、前記ハードコート層は、Ａ成分（一般式がＳｉ（ＯＲ１）４（Ｒ１は炭素数１以上８以下の炭化水素基、アルコキシアルキル基又はアシル基）で表される有機珪素化合物の加水分解物及び／又は部分縮合物の１種以上）及びＢ成分（一般式がＲ２Ｓｉ（ＯＲ３）３（Ｒ２は炭素数１以上６以下の炭化水素基、ビニル基、又はメタクリロキシ基、メルカプト基、アミノ基若しくはエポキシ基を有する有機基、Ｒ３は炭素数１以上８以下の炭化水素基、アルコキシアルキル基又はアシル基）で表される有機珪素化合物の加水分解物及び／又は部分縮合物の１種以上）を含む有機珪素化合物の加水分解物及び／又は部分縮合物を主成分とするコーティング組成物であり、前記有機珪素化合物は、Ａ成分の物質量比が５０％以上となるように調製され、前記反射防止膜がスパッタリング法によって形成されていることを特徴とするものである。
【０００８】
請求項２に記載の発明は、上記目的に加えて、更に基材との密着性能を向上する目的を達成するため、上記発明にあって、前記ハードコート層は、更にＣ成分（一般式がＲ４Ｒ５Ｓｉ（ＯＲ６）２（Ｒ４は炭素数１から６の炭化水素基、ビニル基、又はメタクリロキシ基、メルカプト基、アミノ基若しくはエポキシ基を有する有機基、Ｒ５は炭素数１以上４以下の炭化水素基、Ｒ６は炭素数１以上８以下の炭化水素基、アルコキシアルキル基又はアシル基）で表される有機珪素化合物の加水分解物及び／又は部分縮合物の１種以上）を含む有機珪素化合物の加水分解物及び／又は部分縮合物を主成分とするコーティング組成物であり、前記有機珪素化合物は、Ｃ成分の物質量比が５％以下となるように調製されていることを特徴とするものである。
【０００９】
請求項３，４に記載の発明は、上記目的に加えて、生産性に配慮し、又ハードコート層と反射防止膜の外力対応性を良好にする目的を達成するため、上記発明にあって、前記反射防止膜が珪素を含む化合物を積層させた多層膜であることを特徴とし、又前記多層膜の開始層が窒化珪素又は窒化珪素の混合物からなる高屈折率又は中屈折率物質であり、低屈折率物質が酸化珪素であることを特徴とするものである。
【００１０】
請求項５に記載の発明は、上記目的に加えて、更にハードコート層と反射防止膜の外力対応性を良好にし、反射防止膜自体の強度もより一層向上する目的を達成するため、上記発明にあって、前記スパッタリング法がターゲット物質を珪素とする反応性マグネトロンスパッタリング法であることを特徴とするものである。
【００１１】
請求項６に記載の発明は、上記目的に加えて、屈折率の調整を自在として高屈折率にも対応する目的を達成するため、上記発明にあって、前記ハードコート層は、更に金属酸化物コロイドを主成分に含むコーティング組成物であることを特徴とするものである。
【００１２】
上記目的を達成するために、請求項７に記載の発明は、上記発明において前記基材を眼鏡プラスチックレンズ基材とした眼鏡プラスチックレンズであることを特徴とするものである。
【発明の効果】
【００１３】
本発明によれば、ハードコート液における、官能基の数が互いに相違する有機珪素化合物の各成分について、物質量比を適切に調整し、更にハードコート層の上に反射防止膜をスパッタリング法により形成したので、膜（ハードコート層や反射防止膜）の耐久性が高く、外力によるひずみが発生し難いプラスチック光学レンズないし眼鏡プラスチックレンズを提供することができる、という効果を奏する。
【図面の簡単な説明】
【００１４】
【図１】本発明のプラスチック光学レンズに係る一部断面図である。
【発明を実施するための形態】
【００１５】
以下、本発明に係る実施の形態の例につき説明する。なお、本発明の形態は、以下の例に限定されない。
【００１６】
プラスチック光学レンズにおいて、スパッタリング法により形成することで反射防止機能や保護機能を具備させた反射防止膜を用いながら、外力によるひずみが発生し難いようにすることを探求した結果、外力に影響され難いハードコート層を得れば望ましいとの着想に至り、そのようなハードコート層として硬度の高いものを得れば良く、更にハードコート層の硬度は主成分の一つである有機珪素化合物の各成分（下記Ａ成分及びＢ成分、あるいは更にＣ成分）の物質量比（モル比）に大きく依存することが分かった。
【００１７】
この点につき、図１に示すようなプラスチック光学レンズ１で説明する。プラスチック光学レンズ１は、基材２の表面に、ハードコート層３、反射防止膜４を、基材２側からこの順で有している。プラスチック光学レンズ１としては、眼鏡レンズ、カメラレンズ、プロジェクターレンズ、双眼鏡レンズ、望遠鏡レンズ等が想定される。なお、耐衝撃性の向上のため、基材２とハードコート層３との間にプライマーコート層を積層しても良く、このような積層は特に衝撃を受けやすい眼鏡プラスチックレンズにおいて有効である。
【００１８】
基材２の材質としては、例えばポリウレタン樹脂、エピスルフィド樹脂、ポリカーボネート樹脂、ポリエステル樹脂、アクリル樹脂、ポリエーテルサルホン樹脂、ポリ４−メチルペンテン−１樹脂、ジエチレングリコールビスアリルカーボネート樹脂等が挙げられる。又、屈折率が高く好適なものとして、例えばポリイソシアネート化合物とポリチオール及び／又は含硫黄ポリオールとを付加重合して得られるポリウレタン樹脂を挙げることができ、更に屈折率が高く好適なものとして、エピスルフィド基とポリチオール及び／又は含硫黄ポリオールとを付加重合して得られるエピスルフィド樹脂を挙げることができる。
【００１９】
又、ハードコート層３は、次に示すＡ成分、Ｂ成分を含む有機珪素化合物の加水分解物及び／又は部分縮合物、並びに金属酸化物コロイドを主成分とするハードコート液をレンズ表面に塗布し、公知の方法で溶媒を蒸発させて形成される。なお、前者の有機珪素化合物の加水分解物及び／又は部分縮合物と、後者の金属酸化物コロイドは、両者を合わせた全体の割合において、公知のものとすることができ、例えば後者の金属酸化物コロイドにつきハードコート液における固形分全体の約３割以上７割以下とする（更に好適には４割以上６割以下とする）ことができる。又、金属酸化物コロイドは省略することができるが、金属酸化物コロイドを含むとハードコート層３が高屈折率となるため好ましい。
【００２０】
即ち、Ａ成分は一般式Ｓｉ（ＯＲ１）４で表わされ、例えばテトラメトキシシラン、テトラエトキシシラン、テトラプロポキシシラン、テトライソプロポキシシラン、テトラブトキシシラン、テトラフェノキシシラン、テトラアセトキシシラン、テトラアリロキシシラン、テトラキス（２−メトキシエトキシ）シラン、テトラキス（２−エチルブトキシ）シラン、テトラキス（２−エチルヘキシロキシ）シランの少なくとも何れかが含まれる。ここで、Ｒ１は炭素数１以上８以下の炭化水素基、アルコキシアルキル基又はアシル基である。
【００２１】
又、前記Ｂ成分は一般式Ｒ２Ｓｉ（ＯＲ３）３で表わされ、例えばメチルトリメトキシシラン、エチルトリエトキシシラン、メチルトリエトキシシラン、フェニルトリエトキシシラン、ビニルトリエトキシシラン、ビニルトリメトキシシラン、ビニルトリス（β−メトキシエトキシ）シラン、γ−グリシドキシプロピルトリメトキシシラン、γ−グリシドキシプロピルトリエトキシシラン、β−（３．４−エポキシシクロヘキシル）エチルトリメトキシシラン、γ−メタクリロキシプロピルトリメトキシシラン、Ｎ−β（アミノエチル）γ−アミノプロピルトリメトキシシラン、γ−アミノプロピルトリエトキシシラン、Ｎ−フェニル−γ−アミノプロピルトリメトキシシラン、γ−メルカプトプロピルトリメトキシシランの少なくとも何れかが含まれる。ここで、Ｒ２は次の（ア）〜（ウ）の何れかであり、即ち（ア）炭素数１以上６以下の炭化水素基、（イ）ビニル基、（ウ）メタクリロキシ基、メルカプト基、アミノ基あるいはエポキシ基を有する有機基、の何れかである。又、Ｒ３は炭素数１以上８以下の炭化水素基、アルコキシアルキル基又はアシル基である。
【００２２】
これらＡ成分ないしＢ成分は、官能基の数が相違することから（前者は４、後者は３）、Ａ成分はＢ成分と比べると柔軟性が低いものの硬化後の硬度が高く、Ｂ成分はＡ成分と比べると硬度は低いものの柔軟性が高い。このような特性の相違から、各成分のモル比を調整することで硬度（強度）と反射防止膜４に対する外力対応性とのバランスを調整可能であることが分かり、Ａ成分の物質量比（モル比）がＡ成分及びＢ成分（後述のＣ成分を含む場合は更にＣ成分）に対して５０パーセント（％）以上となるようにすれば、当該バランスをとることにおいて優れた結果を呈することが分かった。
【００２３】
他方、前記金属酸化物コロイドは、チタン、シリコン、アルミニウム、錫、ジルコニウム、鉄、アンチモン、ニオブ、タンタル、タングステン等から選ばれる１種類以上の酸化物、若しくは２種類以上の金属酸化物からなる複合微粒子である。これらの金属酸化物微粒子あるいは複合金属酸化物微粒子は、それぞれ単独で用いても良いし、２種類以上混合したものを用いても良い。
【００２４】
又、上記のハードコート液中には、必要に応じ、硬化触媒として、アセチルアセトン金属塩、エチレンジアミン四酢酸金属塩、脂肪族アミン、有機多価カルボン酸等を添加することも可能である。更に、上記のハードコート液中に、必要に応じ、界面活性剤、着色剤、溶媒等を添加して、コーティング剤を調整することも可能である。加えて、ハードコート層３を構成する樹脂に紫外線吸収剤を添加しても良く、この場合、基材２、プライマー、ハードコート層３を構成する樹脂類の劣化を防止することができるし、反射防止膜４の耐久性を向上することができる。
【００２５】
一方、ハードコート層３は、次に示すＣ成分を含む有機珪素化合物の加水分解物及び／又は部分縮合物を、前記Ａ成分及びＢ成分に加えて更に主成分として含有しても良い。
【００２６】
当該Ｃ成分は一般式Ｒ４Ｒ５Ｓｉ（ＯＲ６）２で表わされ、例えばジメチルジメトキシシラン、フェニルメチルジメトキシシラン、γ−グリシドキシプロピルメチルジメトキシシラン、γ−グリシドキシプロピルメチルジエトキシシラン、Ｎ−β（アミノエチル）γ−アミノプロピルメチルジメトキシシランの少なくとも何れかが含まれる。ここで、Ｒ４は次の（ア）〜（ウ）の何れかであり、即ち（ア）炭素数１以上６以下の炭化水素基、（イ）ビニル基、（ウ）メタクリロキシ基、メルカプト基、アミノ基あるいはエポキシ基を有する有機基、の何れかである。又、Ｒ５は炭素数１以上４以下の炭化水素基であり、Ｒ６は炭素数１以上８以下の炭化水素基、アルコキシアルキル基又はアシル基である。
【００２７】
更にＣ成分を主成分として含有する場合、まず上述のようにＡ成分のモル比がＡ成分、Ｂ成分及びＣ成分に対して５０パーセント（％）以上となるようにすれば良い。又、Ｃ成分は官能基の数（２）が他の成分より少ないことから、他の成分と比較して硬度は低いものの柔軟性が高く、このことを考慮してＣ成分のモル比がＡ成分、Ｂ成分及びＣ成分に対して５％以下となるようにすれば、強度と優れた外力対応性を維持しながら、ハードコート層３に更に柔軟性を付加することができ、反射防止膜４との密着性がより一層向上することが分かった。
【００２８】
ハードコート液塗布方法は一般的なものを採用することができ、例えばディップ法、スプレー法、ロールコート法、スピンコート法等を用いることができる。又、ハードコート層３の膜厚に関し、次のことがいえる。即ち、膜厚を薄くすることで干渉縞を阻止する効果が期待できるが、薄くし過ぎると耐擦傷性の効果が得られなくなる。一方、膜厚を厚くすると硬度が得られるが、厚くし過ぎるとハードコートが割れやすくかつ脆くなるなど物性面の問題が生じてしまう。そこで、これらの両面を考慮して、ハードコート層３の膜厚は０．５〜５．０マイクロメートル（μｍ）であることが好ましく、更に１．０〜３．５μｍであることが好ましい。
【００２９】
反射防止膜４は、一般的なものが採用され、即ちここでは光学理論に基づいた多層膜構造が採用され、真空蒸着法やスパッタリング法によって、ハードコート層３の上に金属化合物からなる低屈折率層と高屈折率層を交互に積層させることで形成される。耐久性等の観点からスパッタリング法であることが好ましく、さらに生産性等を考慮すると反応性マグネトロンスパッタリング法が好ましい。反応性マグネトロンスパッタリング法は、ターゲットからスパッタされた粒子を反応性ガス雰囲気中で反応させ、レンズ上に金属化合物を積層させる方法であり、反応性ガスを切り替えることで所望の金属化合物を得ることができるものである。
【００３０】
前記低屈折率層として例えば二酸化珪素が挙げられる。又、前記高屈折率層として例えば窒化珪素、二酸化チタン、二酸化ジルコニウム、酸化アルミニウム、五酸化タンタル、五酸化ニオブ、二酸化ハフニウム、二酸化セリウム、酸化イットリウム、あるいはこれらの二種以上の混合物等を挙げることができるが、耐久性等の観点から窒化珪素であることが好ましい。更に、反射防止膜の構成は、可視領域で光学特性が得られていれば特に限定はしないが、生産性の観点から、開始層が高屈折率あるいは中屈折率物質であり、又３〜４層構成であることが好ましい。
【実施例】
【００３１】
続いて、本発明の実施例（実施例１〜３）、及び本発明に属さない比較例（比較例１〜３）に関し、それらの形成手法ないし構成と、各種の評価を示す。ただし、本発明は当該実施例に限定されるものではない。なお、比較例においても本発明と同様の符号において説明する。又、各種評価は、それぞれの実施例あるいは比較例ごとに数枚を用意したうえで、その数枚の全てに対して行っている。
【００３２】
［基材］
プラスチック光学レンズ１の基材２として、屈折率１．６０、アッベ数４２、度数−２．００の光学特性を有する眼鏡用プラスチックレンズ（東海光学株式会社製）を用いた。
【００３３】
［ハードコート層］
ハードコート層３の形成において、有機珪素化合物１６５．８重量部にメタノール５０重量部を加え、氷冷下撹拌しながら０．０１Ｎ（規定度、当量濃度）塩酸４３重量部を滴下して加水分解を行い、更に５度（摂氏）で一昼夜撹拌した（この溶液をベース液とする）。このベース溶液に対して、メタノール分散チタニア系ゾル（日揮触媒化成株式会社製）を２３７．５重量部、シリコーン系界面活性剤０．５重量部、アルミニウムアセチルアセトン１．６６重量部を加え、５度で更に一昼夜撹拌して固形成分約３０％のハードコート液を得た。前処理された基材２にこのハードコート液をスピンコート法で塗布し、１２０度の温度下で１．５時間の条件にて硬化させ、膜厚２．０μｍ以上３．０μｍ以下のハードコート層３を得た。
【００３４】
前記有機珪素化合物は、テトラエトキシシラン（Ａ成分）、γ−グリシドキシプロピルトリメトキシシラン（Ｂ成分）、γ−グリシドキシプロピルメチルジエトキシシラン（Ｃ成分）のうち少なくとも２種類以上の成分を含む化合物であって、実施例１〜３あるいは比較例１〜３によって各成分のモル比が相違している。当該モル比に関し次の［表１］に示す。
【００３５】
【表１】
2011081263.tif 000003
【００３６】
［反射防止膜］
ハードコート層３付きの基材２を真空槽内にセットし、反応性マグネトロンスパッタリング法によって、反射防止膜４を形成した。ターゲットには珪素を用いて、真空槽内にスパッタガスとしてアルゴンを導入し、更に反応性ガスとして、窒素又は酸素を導入した。前記ターゲットからスパッタリングされた珪素は、窒素または酸素と反応し、窒化珪素または酸化珪素の膜を形成する。
【００３７】
反射防止膜４の構成は、何れの実施例ないし比較例においても、基材２側から順に窒化珪素と酸化珪素を交互に配置し、光学膜厚が窒化珪素層０．７５／４λ、酸化珪素層０．１２５／４λ、窒化珪素層１／４λ、最終層の酸化珪素層１／４λの４層構成とした。ここで、λは５００ｎｍに設定した。
【００３８】
［ひずみ評価］
ハードコート層３と反射防止膜４を形成した後、不織布等でプラスチック光学レンズ１を５００ｇ荷重で１５秒間拭き上げた後に室温で１日放置し、その後蛍光灯下でひずみ発生の確認を行った。当該確認の結果について、下記の［表２］の「ひずみ確認」の欄において、ひずみ発生がなかった場合は「○」、ひずみ発生があった場合は「×」を付すことで示す。
【００３９】
【表２】
2011081263.tif 000004
【００４０】
［密着評価］
反射防止膜４の表面にカッターナイフで１ミリメートル（ｍｍ）角の碁盤目を入れ、１平方ミリメートル（ｍｍ２）の升目を１００個作り、その後、セロハンテープ（ニチバン株式会社製）を貼り付け、テープの一端を持ち、勢いよく剥がし、碁盤目における反射防止膜４の剥がれ状態の確認を行った。当該確認の結果について、上記［表２］の「密着評価」の欄において、碁盤目の膜が残った升目の数を付することで示す。即ち、数字が大きいほど密着性が良好であり、評価結果が「１００」であれば、膜剥がれが無かったことを示す。
【００４１】
［耐熱評価］
プラスチック光学レンズ１につき大気オーブンで３０分加熱した後にクラックの有無の確認を行った。また、加熱温度は６０度から始めて１０度ずつ上げ、最大加熱温度を１２０度とした。当該確認の結果について、上記［表２］の「耐熱評価」の欄において、クラックが発生した温度を付すことで示す。即ち、加熱温度が高いほど耐熱性は良好である。なお、加熱温度が１２０度に達してもクラックが発生しない場合は「○」を付す。
【００４２】
［煮沸評価］
プラスチック光学レンズ１を浸漬させるために十分な量の市水をビーカーで沸騰させ、沸騰した市水の中でプラスチック光学レンズ１を１０分間浸漬させた後に膜剥がれの確認を行った。当該確認の結果について、上記［表２］の「煮沸評価」の欄において、膜剥がれがなかった場合は「○」、膜剥がれがあった場合は「×」を付すことで示す。
【００４３】
［人工汗評価］
プラスチック光学レンズ１をアルカリ性人工汗液に浸漬させ、２０度に保たれた環境下で２４時間静置し、２４時間静置後にプラスチック光学レンズ１を取り出し、水洗い後に表面状態変化の確認を行った。ここで、アルカリ性人工汗液は、ビーカーに塩化ナトリウム１０ｇ、リン酸水素ナトリウム１２水和水２．５ｇ、炭酸アンモニウム４．０ｇを入れ、純水１リットル中に溶かして作製したものである。当該確認の結果について、上記［表２］の「人工汗評価」の欄において、表面状態変化がなかった場合は「○」、表面状態変化があった場合は変化状態（膜剥がれがあったときは「剥がれ」、膜変色があったときは「変色」）を付すことで示す。
【００４４】
［耐擦傷評価］
＃０００のスチールウールで反射防止膜４の表面を５００グラム（ｇ）の荷重をかけて擦り、キズの発生本数の確認を行った。当該確認の結果について、上記［表２］の「耐擦傷性評価」の欄において、キズの発生が０本以上５本以下の場合は「○」、６本以上の場合は「×」を付すことで示す。
【００４５】
［総合評価］
以上によれば、実施例１〜３及び比較例１〜３において、ハードコート層３に対する反射防止膜４の密着性に優れ、耐熱性も良好であり、煮沸による膜剥がれも無く、人工汗に対する耐性も十分であり、キズも付き難いものとなっており、優れた基本性能を備えたものとなっている。一方、このように優れた基本性能を具備するにもかかわらず、比較例１〜３では、上記［ひずみ評価］で示したように、外力を加えるとひずみが生じてしまったが、実施例１〜３では、優れた基本性能を具備しながら、外力が加わったとしてもひずみが生じず、外力に対する耐性が有り、ひずみに対する耐性も具備するものとなっている。
【００４６】
即ち、本発明によれば、ハードコート層３に含まれる有機珪素化合物の各成分の物質量をコントロールすることで、耐久性が高く、外力によるひずみが発生し難い、反射防止膜４とハードコート層３を有する優れたプラスチック光学レンズ１を提供することができる。
【図１】
2011081263.tif 000005